(57)【要約】【課題】アクチュエータの圧電体として単一配向結晶または単結晶の圧電電歪膜を用いるとともに、下部電極との密着性を強化する。【解決手段】液体噴射ヘッドの本体基板部１の圧力室３上に配設されるアクチュエータ１０は、振動板１１、下部電極１３、圧電体１２、上部電極１４の順に成膜された積層構造を有する。圧電体１２と下部電極１３として、それぞれ単一配向結晶または単結晶の酸化物薄膜を用いるとともに、下層となる下部電極１３の方が圧電体１２より格子定数が大となる組み合わせの薄膜材料を選択することで、下部電極１３と圧電体１２の密着性を高めて、アクチュエータ１０および液体噴射ヘッドの耐久性を向上させる。【選択図】　　　図３
2004128174.tif 000002
【特許請求の範囲】
【請求項１】
基体上に少なくとも振動板、下部電極、圧電体および上部電極の積層構造を有し、前記下部電極および前記圧電体が、それぞれ単一配向結晶または単結晶の薄膜であって、前記下部電極の面内方向の格子定数が前記圧電体の面内方向の格子定数より大きい組み合わせであることを特徴とするアクチュエータ。
【請求項２】
下部電極が、圧電体の面内方向の格子定数より０．１〜２０％だけ大である格子定数を有するペロブスカイト型の酸化物導電薄膜であることを特徴とする請求項１記載のアクチュエータ。
【請求項３】
下部電極が、ＢａおよびＰｂを含む単一配向結晶または単結晶の酸化物導電薄膜であることを特徴とする請求項１または２記載のアクチュエータ。
【請求項４】
下部電極の膜厚が２０ｎｍから５０００ｎｍの範囲であることを特徴とする請求項１ないし３いずれか１項記載のアクチュエータ。
【請求項５】
下部電極の結晶方位が（０１０）、（１０１）、（１１０）（１１１）のうちのいずれかであることを特徴とする請求項１ないし４いずれか１項記載のアクチュエータ。
【請求項６】
下部電極の結晶配向率が９５％以上であることを特徴とする請求項１ないし５いずれか１項記載のアクチュエータ。
【請求項７】
圧電体が、Ｚｒ、Ｔｉ、Ｎｉ、Ｎｂ、Ｍｇ、Ｚｎ、Ｓｃのうちの少なくとも１つと、Ｐｂを含む単一配向結晶または単結晶の酸化物圧電電歪薄膜であることを特徴とする請求項１ないし６いずれか１項記載のアクチュエータ。
【請求項８】
単一配向結晶または単結晶の酸化物圧電電歪薄膜の結晶配向率が９０％以上であることを特徴とする請求項７記載のアクチュエータ。
【請求項９】
単一配向結晶または単結晶の酸化物圧電電歪薄膜の結晶系が、菱面体晶または正方晶であることを特徴とする請求項７または８記載のアクチュエータ。
【請求項１０】
単一配向結晶または単結晶の酸化物圧電電歪薄膜の膜厚が、１００ｎｍ以上１０μｍ以下であることを特徴とする請求項７ないし９いずれか１項記載のアクチュエータ。
【請求項１１】
液吐出口に連通され一部に開口部が形成された圧力室を有する本体基板部と、前記開口部をふさぐように前記本体基板部に接合されたアクチュエータを有する液体噴射ヘッドにおいて、前記アクチュエータは、前記本体基板部に少なくとも振動板、下部電極、圧電体および上部電極の積層構造を有し、前記下部電極および前記圧電体が、それぞれ単一配向結晶または単結晶の薄膜であって、前記下部電極の面内方向の格子定数が前記圧電体の面内方向の格子定数より大きい組み合わせであることを特徴とする液体噴射ヘッド。
【発明の詳細な説明】
【０００１】
【発明の属する技術分野】
本発明は、液体噴射記録装置に搭載される液体噴射ヘッド等に用いられるアクチュエータおよび液体噴射ヘッドに関するものである。
【０００２】
【従来の技術】
近年、パソコンなどの印刷装置として液体噴射記録装置を用いたプリンタが印字性能がよく取り扱いが簡単、低コストなどの理由から広く普及している。この液体噴射記録装置には、熱エネルギーによってインク等の液体中に気泡を発生させ、その気泡による圧力波により液滴を吐出させるもの、静電力により液滴を吸引吐出させるもの、圧電素子のような振動子による圧力波を利用したもの等、種々の方式がある。
【０００３】
一般に、圧電素子を用いたものは、例えば、液体供給室に連通した圧力室とその圧力室に連通した液吐出口とを備え、その圧力室に圧電素子が接合された振動板が設けられて構成されている。このような構成において、圧電素子に所定の電圧を印加して圧電素子を伸縮させることにより、たわみ振動を起こさせて圧力室内のインク等の液体を圧縮することにより液吐出口から液滴を吐出させる。
【０００４】
近時、カラーの液体噴射記録装置が普及してきたが、その印字性能の向上、特に高解像度化および高速印字さらには液体噴射ヘッドの長尺化が求められており、そのため液体噴射ヘッドを微細化したマルチノズルヘッド構造を実現することが求められている。そして、液体噴射ヘッドを微細化するためには、液体を吐出させるための圧電素子を小型化することが必要になる。
【０００５】
圧電体を用いたアクチュエータおよび液体噴射ヘッドにおいて、圧電および／または電歪素子（以下、「圧電電歪素子」という。）を小型化するためには、圧電体がより微細化され、小型化しても駆動能力が低くならないような高い圧電定数を持つ必要がある。
【０００６】
このことは、圧電体である圧電および／または電歪膜（以下、「圧電電歪膜」という。）が結晶性の優れた膜であることが必要であることを示している。結晶性が優れた膜とは、同一方向に配向した単一配向結晶薄膜や、面内まで配向している単結晶薄膜である。また、圧電電歪膜が単結晶であるためには、圧電電歪膜作製時の直下の層が単結晶等であり、かつ圧電電歪膜と直下の層との格子整合性がよい組み合わせであるのが望ましい。
【０００７】
【発明が解決しようとする課題】
しかしながら、従来の圧電電歪素子に用いられた圧電電歪膜は、例えば、ＰｂＯ、ＺｒＯ２　およびＴｉＯ２　の粉末のペーストをシート状に成型加工（グリーンシート）した後、焼結することにより形成する方法が採用されていたことから、圧電電歪膜を例えば１０μｍ以下に薄く形成することが困難であった。また、グリーンシートの焼結には１０００℃以上の温度で行うため、圧電電歪材料が７０％程に収縮してしまうという問題があった。このため、圧電電歪素子と液室や圧力室等の構造体とを数ミクロンオーダーでの寸法精度で位置合わせをすることは困難であり、このために、液体噴射ヘッドを微細化することが困難であった。
【０００８】
また、グリーンシートを焼結することにより形成されたセラミックス圧電電歪膜は、その厚さが薄くなるにしたがって、結晶粒界の影響が無視できないようになり、良好な圧電電歪特性を得ることができなかった。すなわち、グリーンシートを焼結することにより形成された圧電電歪膜は、１０μｍ以下になると記録液を吐出させるための十分な圧電電歪特性を得ることができないという問題点があった。このため、十分な記録液の吐出に必要な特性を有する小型の液体噴射ヘッドをこれまで実現することができなかった。
【０００９】
現在報告されている上記以外の圧電電歪膜の作製方法としてＣＶＤ法、ゾル−ゲル法、スパッタ法、ＭＢＥ法などの方法がある。これらの方法を用いて圧電電歪膜を成膜するとそれらの膜厚は１０μｍ以下に薄く形成することができる。ところが、通常これらの方法によって作製した酸化物圧電電歪薄膜は多結晶体であり、圧電電歪材料の能力を表す圧電定数は小さい。このため小型化すると、一定電圧に対する変位量も小さくなり、アクチュエータや液体噴射ヘッドの圧電体としての機能を達成することは困難である。
【００１０】
さらに、従来技術では、下部電極と圧電電歪膜との間の密着性が低いという問題がある。アクチュエータおよび液体噴射ヘッドの圧電電歪素子としての繰り返し駆動で発生する応力に耐え得るためには、下部電極と圧電電歪膜との間に高い密着性が必要である。
【００１１】
本発明は、上記従来の技術の有する未解決の課題に鑑みてなされたものであり、半導体プロセスで一般に用いられている微細加工を可能とするとともに、圧電体の高い密着性を実現する積層構造によって、より高密度に形成された液吐出口を有する安定した信頼性の高い液体噴射ヘッドを実現できるアクチュエータおよび液体噴射ヘッドを提供することを目的とするものである。
【００１２】
本発明の他の目的は、単一配向結晶あるいは単結晶の圧電電歪膜を再現性よく安定して成膜することにある。
【００１３】
本発明のさらに他の目的は、圧電電歪膜と電極との密着性が高く、かつ変位量の大きい圧電電歪素子を得ることにある。
【００１４】
【課題を解決するための手段】
上記目的を達成するため、本発明のアクチュエータは、基体上に少なくとも振動板、下部電極、圧電体および上部電極の積層構造を有し、前記下部電極および前記圧電体が、それぞれ単一配向結晶または単結晶の薄膜であって、前記下部電極の面内方向の格子定数が前記圧電体の面内方向の格子定数より大きい組み合わせであることを特徴とする。
【００１５】
下部電極が、圧電体の面内方向の格子定数より０．１〜２０％だけ大である格子定数を有するペロブスカイト型の酸化物導電薄膜であるとよい。
【００１６】
下部電極が、ＢａおよびＰｂを含む単一配向結晶または単結晶の酸化物導電薄膜であるとよい。
【００１７】
下部電極の膜厚が２０ｎｍから５０００ｎｍの範囲であるとよい。
【００１８】
下部電極の結晶方位が（０１０）、（１０１）、（１１０）（１１１）のうちのいずれかであるとよい。
【００１９】
下部電極の結晶配向率が９５％以上であるとよい。
【００２０】
圧電体が、Ｚｒ、Ｔｉ、Ｎｉ、Ｎｂ、Ｍｇ、Ｚｎ、Ｓｃのうちの少なくとも１つと、Ｐｂを含む単一配向結晶または単結晶の酸化物圧電電歪薄膜であるとよい。
【００２１】
単一配向結晶または単結晶の酸化物圧電電歪薄膜の結晶配向率が９０％以上であるとよい。
【００２２】
単一配向結晶または単結晶の酸化物圧電電歪薄膜の結晶系が、菱面体晶または正方晶であるとよい。
【００２３】
単一配向結晶または単結晶の酸化物圧電電歪薄膜の膜厚が、１００ｎｍ以上１０μｍ以下であるとよい。
【００２４】
本発明の液体噴射ヘッドは、液吐出口に連通され一部に開口部が形成された圧力室を有する本体基板部と、前記開口部をふさぐように前記本体基板部に接合されたアクチュエータを有する液体噴射ヘッドにおいて、前記アクチュエータは、前記本体基板部に少なくとも振動板、下部電極、圧電体および上部電極の積層構造を有し、前記下部電極および前記圧電体が、それぞれ単一配向結晶または単結晶の薄膜であって、前記下部電極の面内方向の格子定数が前記圧電体の面内方向の格子定数より大きい組み合わせであることを特徴とする液体噴射ヘッドでもよい。
【００２５】
【作用】
アクチュエータの圧電体を単一配向結晶または単結晶の薄膜とすることで、半導体プロセスによる微細加工を可能にするような薄くて圧電電歪特性にすぐれた圧電体（圧電電歪膜）を得ることができる。
【００２６】
また、圧電体として単一配向結晶または単結晶の酸化物圧電電歪薄膜を有し、しかも下部電極との密着性が良好な積層構造を得るために、それ自体強度の高い酸化物導電薄膜を下部電極として用いるとともに、下部電極の格子定数が圧電電歪膜より大きい組み合わせを選択することで、圧電電歪膜が下部電極上に成膜される際に発生する圧縮応力を低減し、下部電極と圧電電歪膜との間の密着力の低下を防ぐ。
【００２７】
このように十分な圧電電歪特性を有し、しかも下部電極と圧電体の密着力も高い積層構造によるアクチュエータを実現することで、半導体プロセスを用いた微細加工をアクチュエータの製作に適用可能にし、アクチュエータの小型化と、液体噴射ヘッドの高密度化、高性能化を促進できる。
【００２８】
【発明の実施の形態】
本発明の実施の形態を図面に基づいて説明する。
【００２９】
図１ないし図３は一実施の形態による液体噴射ヘッドを示すもので、この液体噴射ヘッドＭは、基体である本体基板部１と、複数の液吐出口（ノズル）２と、各液吐出口２に対応して設けられた複数の圧力室（液室）３と、各圧力室３にそれぞれ対応するように配設されたアクチュエータ１０とから構成されており、液吐出口２は、ノズルプレート４に所定の間隔をもって形成され、圧力室３は、本体基板部（液室基板）１に、液吐出口２にそれぞれ対応するように並列して形成されている。
【００３０】
なお、本実施の形態では、液吐出口２が下面側に設けられているが、側面側に設けることもできる。
【００３１】
本体基板部１の上面には各圧力室３にそれぞれ対応した図示しない開口部が形成され、その開口部をふさぐように各アクチュエータ１０が位置付けられ、各アクチュエータ１０は、振動板１１と、圧電電歪膜である圧電体１２と、下部電極１３および上部電極１４とから構成されている。
【００３２】
圧電体１２および下部電極１３は、互いに格子整合性のよい単一配向結晶または単結晶の酸化物導電薄膜および酸化物圧電電歪薄膜である。
【００３３】
また、下部電極１３と圧電体１２の密着性を良好にするために、下部電極１３である酸化物導電薄膜の面内方向の格子定数が圧電体１２である酸化物圧電電歪薄膜の面内方向の格子定数よりも大きくなるように材料の組み合わせを選択する。
【００３４】
特に下部電極が、圧電体の面内方向の格子定数よりも０．１％以上２０％以下の範囲でより大きい格子定数を持つペロブスカイト型酸化物導電薄膜であるのが好ましい。
【００３５】
このように下部電極に酸化物薄膜を用いているため、機械的変位を繰り返して微小な亀裂が発生しても電極自身の強度が保持される。
【００３６】
また、下部電極である酸化物導電薄膜の面内方向の格子定数が圧電体である酸化物圧電電歪薄膜の面内方向の格子定数よりも大きい組み合わせを用いているため、下部電極に圧電電歪膜が成膜される際にかかる圧縮応力が緩和され、圧電電歪膜と電極との界面にかかる応力による密着力の低下を防ぐことができる。このようにして振動板、下部電極、圧電体、上部電極からなる積層構造の強度と密着性を大幅に向上させ、耐久性に優れたアクチュエータを実現できる。
【００３７】
互いに格子整合性がよく、下部電極の面内方向の格子定数が圧電電歪膜の面内方向の格子定数よりも大きい組み合わせにするためには、下部電極としてＢａおよびＰｂを含む単一配向結晶あるいは単結晶の酸化物導電薄膜を用いるのが好ましい。
【００３８】
このように圧電電歪膜の下層とての下部電極に、酸化物圧電電歪薄膜に対して格子整合性のよい単一配向結晶または単結晶の薄膜を用いることで、結晶配向率の高い単一配向結晶または単結晶の酸化物圧電電歪薄膜を得ることが可能となる。
【００３９】
下部電極を構成するＢａおよびＰｂを含む単一配向結晶あるいは単結晶の酸化物導電薄膜としては、例えば、単一配向結晶あるいは単結晶ＢａＰｂＯ３　であり、Ａサイト、Ｂサイトにドーパントが含有されたものでもよい。ドーパントとしては、例えば、Ｓｒ、Ｐｒ、Ｓｎ、Ｗ、Ｎｂ、Ｈｔ、Ｚｒ、Ｔｂ、Ｇｄ、Ｅｕ、Ｓｍ、Ａｍ、Ｎｄであり、ドーパント濃度は０．０１％以上５．０％以下、好ましくは１．０％以上３．０％以下の範囲であるとよい。
【００４０】
そして、下部電極である酸化物導電薄膜として例えば格子定数４．２６５ÅのＢａＰｂＯ３　上に、酸化物圧電電歪薄膜として例えば格子定数３．９２３ÅのＰＺＴを単結晶として成膜させることができることが確認されている。
【００４１】
金属Ｐｔの単結晶を下部電極として用いた場合にも単一配向結晶を得ることができるが、このときはＰＺＴをＰｔ上に直接成膜するのではなく、Ｐｔ上にＺｒを含まない層、例えばＰｂＴｉＯ３　を積層させた上にＰＺＴを成膜する必要があり、アクチュエータの積層構造の層数が増えてしまう。
【００４２】
本実施の形態によれば、基体上に順次、振動板、下部電極、圧電体、上部電極をそれぞれ結晶配向の方位のそろった膜として成膜することで、液体噴射ヘッドの場合等には、各ノズル毎のアクチュエータの性能のばらつきが少なく、かつ密着強度の強いデバイスを得ることができ、さらに小型化に十分な圧電電歪特性および機械特性を得ることができる。また、単一配向結晶あるいは単結晶の圧電電歪膜を用いることで、アクチュエータの耐久性も向上させることができる。
【００４３】
下部電極である酸化物導電薄膜の膜厚は、２０ｎｍから５０００ｎｍの範囲であるとよい。酸化物導電薄膜の膜厚が２０ｎｍ以下では、下部電極として十分な導電性を確保し得ない。また、５０００ｎｍ以上では、酸化物導電薄膜の表面粗度が大きいため、機械的に研磨処理を施す必要があり、このとき電極の結晶性および導電性が劣化する可能性がある。
【００４４】
また、下部電極である酸化物導電薄膜の基板面の結晶方位が（０１０），（１０１），（１１０），（１１１）であるとよい。この酸化物導電薄膜の基板面の結晶方位が（０１０），（１０１），（１１０），（１１１）であるとき、上部に成膜される圧電電歪膜がエピタキシャル成長し、圧電電歪膜の結晶方位がそれぞれ（１００），（００１），（０１０），（１０１），（１１０），（１１１）となる。また、圧電電歪膜の圧電電歪特性は結晶方位が（００１），（１１１）のときに特に良好である。
【００４５】
また、下部電極である酸化物導電薄膜の結晶配向率が９５％以上であるとよい。結晶配向率とは、ＸＲＤ（Ｘ線回折）のθ―２θ測定により膜のピーク強度比による割合である。酸化物導電薄膜の結晶配向率が９５％以下のとき、５％以上の他の方位に配向した結晶あるいは異相が存在するため、良好な電気特性を阻害するばかりでなく、上部に成膜する圧電電歪膜の結晶性を劣化させる可能性がある。より好ましくは下部電極である酸化物導電薄膜の結晶配向率が９８％以上であるとよい。
【００４６】
上記の圧電体を構成する圧電電歪膜は、Ｐｂを含み、Ｚｒ，Ｔｉ，Ｎｉ，Ｎｂ，Ｍｇ，Ｚｎ，Ｓｃのうち少なくとも１種類の元素を含む単一配向結晶あるいは単結晶の酸化物圧電電歪薄膜であるのが望ましい。
【００４７】
本発明で使用する単一配向結晶あるいは単結晶の酸化物圧電電歪薄膜の物質としては以下のものが選択できる。
【００４８】
例えば、ＰＺＴ　［Ｐｂ（ＺｒｘＴｉ１−ｘ）Ｏ３］、ＰＭＮ　［Ｐｂ（ＭｇｘＮｂ１−ｘ）Ｏ３］、ＰＮＮ　［Ｐｂ（ＮｂｘＮｉ１−ｘ）Ｏ３］、ＰＳＮ　［Ｐｂ（ＳｃｘＮｂ１−ｘ）Ｏ３］、ＰＺＮ　［Ｐｂ（ＺｎｘＮｂ１−ｘ）Ｏ３］、ＰＭＮ−ＰＴ　｛（１−ｙ）［Ｐｂ（ＭｇｘＮｂ１−ｘ）Ｏ３］−ｙ［ＰｂＴｉＯ３］｝，ＰＳＮ−ＰＴ　｛（１−ｙ）［Ｐｂ（ＳｃｘＮｂ１−ｘ）Ｏ３］−ｙ［ＰｂＴｉＯ３］｝，ＰＺＮ−ＰＴ　｛（１−ｙ）［Ｐｂ（ＺｎｘＮｂ１−ｘ）Ｏ３］−ｙ［ＰｂＴｉＯ３］｝である。
【００４９】
ここで、ｘおよびｙは１以下の０以上の数である。例えば、ＰＺＴの場合ｘは０．３〜０．７で、ＰＭＮではｘは０．２〜０．５で、ＰＳＮではｘは０．４〜０．７が好ましく、ＰＭＮ−ＰＴのｙは０．２〜０．４、ＰＳＮ−ＰＴのｙは０．３５〜０．５、ＰＺＮ−ＰＴのｙは０．０３〜０．３５が好ましい。
【００５０】
単一配向結晶あるいは単結晶の酸化物圧電電歪薄膜は単一組成であってもよいし、２種類以上の組み合わせでもよい。また、結晶構造制御のために異種の組成のアンカー層を成膜したのちに成膜してもよい。さらに、上記主成分に微量の元素をドーピングした組成物であってもよい。
【００５１】
そして、上記の圧電電歪膜の結晶配向率が９０％以上であるとよい。圧電電歪膜の結晶配向率が９０％以下のとき、１０％以上の他の方位に配向した結晶あるいは異相が存在するため、このことがアクチュエータの圧電電歪特性を劣化させる原因となる可能性がある。
【００５２】
また、上記の単一配向結晶または単結晶の酸化物圧電電歪薄膜の結晶系が菱面体晶あるいは正方晶であるとよい。すなわち、単一配向結晶あるいは単結晶の酸化物圧電電歪薄膜がアクチュエータおよび液体噴射ヘッドを機能させるために十分な駆動を得られる圧電電歪特性を持つためには、その結晶系が菱面体晶あるいは正方晶である必要がある。
【００５３】
単一配向結晶あるいは単結晶の酸化物圧電電歪薄膜の膜厚は、１００ｎｍ以上１０μｍ以下であるとよい。単一配向結晶あるいは単結晶の酸化物圧電電歪薄膜をアクチュエータおよび液体噴射ヘッドとして用いる際、繰り返し駆動により発生する応力に耐えうる材料である必要がある。単一配向結晶あるいは単結晶の酸化物圧電電歪薄膜の膜厚が１００ｎｍ以下であるときは、駆動を繰り返して行うと欠陥から破損する可能性がある。より好ましくは５００ｎｍ以上８μｍ以下である。
【００５４】
次に本発明による、上記の単一配向結晶または単結晶の酸化物導電薄膜を下部電極として用いたアクチュエータの具体的な層構成を列挙する。層構成の表示は、上部電極／／圧電電歪膜／／下部電極／振動板となっている。
例１　Ｐｔ／Ｔｉ／／ＰＺＴ（００１）／／ＢａＰｂＯ３（１００）／／ＹＳＺ（１１１）／Ｓｉ（１１１）
例２　Ａｕ／／ＰＺＴ（００１）／／ＢａＰｂＯ３（１００）／／ＹＳＺ（１１１）／Ｓｉ（１１１）
例３　ＢａＰｂＯ３（１００）／／ＰＺＴ（００１）／／ＢａＰｂＯ３（１００）／／ＹＳＺ（１１１）／Ｓｉ（１１１）
例４　Ｐｔ／Ｔｉ　／／ＰＺＴ（００１）／／ＢａＰｂＯ３（１００）／Ｓｉ（１１１）
例５　Ａｕ／／ＰＺＴ（００１）／／ＢａＰｂＯ３（１００）／Ｓｉ（１１１）
例６　ＢａＰｂＯ３（１００）／／ＰＺＴ（００１）／／ＢａＰｂＯ３（１００）／Ｓｉ（１１１）
例７　Ｐｔ／Ｔｉ／／ＰＺＴ（１１１）／／ＢａＰｂＯ３（１１１）／／ＹＳＺ（１００）／Ｓｉ（１００）
例８　Ａｕ／／ＰＺＴ（１１１）／／ＢａＰｂＯ３（１１１）／／ＹＳＺ（１００）／Ｓｉ（１００）
例９　ＢａＰｂＯ３（１１１）／／ＰＺＴ（１１１）／／ＢａＰｂＯ３（１１１）／／ＹＳＺ（１００）／Ｓｉ（１００）
例１０　Ｐｔ／Ｔｉ／／ＰＺＴ（１１１）／／ＢａＰｂＯ３（１１１）／／Ｓｉ（１００）
例１１　Ａｕ／／ＰＺＴ（１１１）／／ＢａＰｂＯ３（１１１）／／Ｓｉ（１００）
例１２　ＢａＰｂＯ３（１１１）／／ＰＺＴ（１１１）／／ＢａＰｂＯ３（１１１）／／Ｓｉ（１００）
【００５５】
上記具体例としては圧電電歪膜をＰＺＴあるいはＰＺＴ／ＰＴの積層構造を例示したが、これらが前述のＰＭＮ、ＰＺＮ、ＰＳＮ、ＰＮＮ、ＰＭＮ−ＰＴ、ＰＳＮ−ＰＴ、ＰＺＮ−ＰＴに適宜変更させた層構成でもよい。
【００５６】
例えば、Ｐｔ／Ｔｉ／／ＰＭＮ（００１）／／ＢａＰｂＯ３（１００）／／ＹＳＺ（１１１）／Ｓｉ（１１１）、
Ａｕ／／ＰＭＮ−ＰＴ（００１）／／ＢａＰｂＯ３（１００）／／ＹＳＺ（１１１）／Ｓｉ（１１１）、
ＢａＰｂＯ３（１００）／／ＰＭＮ−Ｐｔ（００１）／ＰＴ（００１）／／ＢａＰｂＯ３（１００）／／ＹＳＺ（１１１）／Ｓｉ（１１１）
等のようにである。
【００５７】
（　）で示した結晶方位は前述したように優先配向する結晶配向を示している。
【００５８】
本実施の形態によるアクチュエータおよび液体噴射ヘッドは、前述のように、積層構造の圧電体である圧電電歪膜と下部電極がそれぞれ単一配向結晶あるいは単結晶であり、さらに下部電極の面内方向の格子定数が圧電電歪膜の面内方向の格子定数よりも大きい組み合わせを用いることで、圧電電歪膜が成膜される際にかかる圧縮応力が緩和され、電極薄膜との界面にかかる応力による密着力の低下を防ぐことができる。これによって、耐久性に優れたアクチュエータおよび液体噴射ヘッドを実現できる。
【００５９】
以下に実施例を説明する。
【００６０】
（実施例１、２）
実施例１、２のアクチュエータの製作手順は以下の通りである。
【００６１】
まず、基体である本体基板部（Ｓｉ基板）にスパッタ法などで振動板を成膜した。このとき、基体を加熱し、５００℃以上の温度を保持しながら、成膜することによって、振動板はエピタキシャル成長し、単結晶化あるいは単一配向することができた。同様の方法で下部電極を振動板に成膜することで、単結晶あるいは単一配向薄膜を得ることができた。さらに、同様の方法で圧電電歪膜を下部電極に成膜することで、単結晶あるいは単一配向結晶の酸化物圧電電歪薄膜を得ることができた。
【００６２】
次に、基体であるＳｉ基板をウェットの異方性エッチングによって、後方から中央部を取り除き図２のアクチュエータを作製した。
【００６３】
実施例１のアクチュエータは下部電極材料として格子定数が約４．２５ÅであるＢａＰｂＯ３　を用いた。また、実施例２は下部電極材料として格子定数がＢａＰｂＯ３　より若干小さいＢａＰｂＯ３　にＷを５％ドーピングしたＢａ（ＰｂＷ）Ｏ３　を用いた。また、比較例１として格子定数が約３．９２Åである金属のＰｔを下部電極として用いたものを作製した。実施例１、２および比較例１の各層の構成、膜厚は次に示す通りである。なお、（　　）は優先配向方向、［　　］は膜厚である。
【００６４】
上部電極Ｐｔ［０．２５μｍ］／Ｔｉ［０．０５μｍ］／／圧電電歪膜ＰＺＴ〔００１〕［３μｍ］／／下部電極［０．５μｍ］／／振動板ＹＳＺ（１００）［２μｍ］／基板Ｓｉ（１００）［６００μｍ］
【００６５】
表１に実施例１、２、比較例１の下部電極材料、格子定数、比抵抗、圧電体である圧電電歪膜への外部応力の種類、クロスカット剥離試験の結果を示す。
【００６６】
【表１】
2004128174.tif 000003
【００６７】
表１より、圧電電歪膜への外部応力の種類は、下部電極としてＢａＰｂＯ３　を用いた実施例１、Ｂａ（ＰｂＷ）Ｏ３　を用いた実施例２はともに引張り応力、また下部電極としてＰｔを用いた比較例１は圧縮応力であった。クロスカット剥離試験を行った結果、実施例１、２の下部電極として上記の酸化物導電薄膜を用いたものは剥離がなかったが、下部電極として金属を用いた比較例１では駆動のため、２０Ｖ（１０ｋＨｚ）、φ１０ｎｍの電圧を印加すると剥離がみられた。
【００６８】
表２に各アクチュエータに２０Ｖ（１０ｋＨｚ）印加したときの変位量を示す。
【００６９】
【表２】
2004128174.tif 000004
【００７０】
表２により、下部電極としてＢａＰｂＯ３　を用いた実施例１の変位量は５１１ｎｍ、また下部電極としてＢａ（ＰｂＷ）Ｏ３　を用いた実施例２の変位量は５３７ｎｍ、また下部電極としてＰｔを用いた比較例２は１１２ｎｍであった。
【００７１】
（実施例３、４）
実施例１、２および比較例１のアクチュエータをそれぞれ用いて図３の液体噴射ヘッドを製作し、実施例３、４および比較例２とした。
【００７２】
図３において、本体基板部上に積層された振動板、下部電極、圧電電歪膜、上部電極の各膜の膜厚は、前述のように、上部電極０．３μｍ／圧電電歪膜３μｍ／下部電極０．５μｍ／振動板２μｍ／基板６００μｍである。また、１８０ｄｐｉを実現するために圧力室の幅は９０μｍ、圧力室壁の厚さは５０μｍとした。
【００７３】
アクチュエータの作製は、前述のように、Ｓｉ基板である本体基板部にスパッタ法などで振動板を成膜した。このとき、基板を加熱し、５００℃以上の温度を保持しながら、成膜することによって、振動板はエピタキシャル成長し、単結晶化することができた。さらに、同様の方法で下部電極を振動板に成膜することで、単結晶薄膜を得ることができた。同様の方法で圧電電歪材料を下部電極に成膜することで、圧電電歪膜を単結晶あるいは単一配向結晶とすることができた。上部電極も成膜した。
【００７４】
次いで、ＩＣＰを用いてＳｉ基板へ圧力室、液供給路を形成し、次に、液吐出口が空けられたノズルプレートを各圧力室部に対応して接合することで液体噴射ヘッドを製造した。
【００７５】
表３に、実施例３、４および比較例２に２０Ｖ、１０ｋＨｚで印加したときの液体噴射ヘッドの液滴の吐出量と吐出速度を示す。
【００７６】
【表３】
2004128174.tif 000005
【００７７】
表３により、実施例３に２０Ｖ印加（１０ｋＨｚ）したときの吐出量は１７ｐｌ、吐出速度は１４ｍ／ｓｅｃ、実施例４に２０Ｖ印加（１０ｋＨｚ）したときの吐出量は１８ｐｌ、吐出速度は１５ｍ／ｓｅｃであった。これに対し、下部電極としてＰｔを用いた比較例２の吐出量、吐出速度は９ｐｌ、１０ｍ／ｓｅｃであった。
【００７８】
【発明の効果】
本発明は上述のとおり構成されているので、以下に記載するような効果を奏する。
【００７９】
圧電体として、単一配向結晶あるいは単結晶の酸化物圧電電歪薄膜を用いることで、アクチュエータ小型化および液体噴射ヘッドの高精細化を促進することができる。加えて、圧電体の下部電極として、例えば、ＢａおよびＰｂを含む単一配向結晶または単結晶の酸化物導電薄膜を用いて、面内方向の格子定数が圧電体より大きい組み合わせにすることで、圧電体と下部電極の間の密着性を向上させ、小型かつ高性能で、しかも耐久性にすぐれたアクチュエータおよび液体噴射ヘッドを実現できる。
【図面の簡単な説明】
【図１】一実施の形態による液体噴射ヘッドを示す斜視図である。
【図２】図１の装置のアクチュエータの構成を示す模式図である。
【図３】図１の液体噴射ヘッドの断面構造を示す一部破断部分斜視図である。
【符号の説明】
１　　本体基板部
２　　液吐出口
３　　圧力室
４　　ノズルプレート
１０　　アクチュエータ
１１　　振動板
１２　　圧電体
１３　　下部電極
１４　　上部電極
【図１】
2004128174.tif 000006
【図２】
2004128174.tif 000007
【図３】
2004128174.tif 000008